Dispositif piézoélectrique comprenant une couche de matériau composite piézoélectrique (400) disposée entre une première électrode conductrice électrique (100) et une deuxième électrode conductrice électrique (200), le matériau composite piézoélectrique comprenant : - des particules piézoélectriques recouvertes par une couche fluorée, - une matrice polymérique en PVDF, en un copolymère de PVDF ou en un terpolymère de PVDF, ou en une résine, dans laquelle sont dispersées les particules piézoélectriques, - éventuellement des traces de sorbitan, le dispositif piézoélectrique comprenant en outre une couche résistive (500) formée d’un mélange de PEDOT-PSS et d’une molécule diélectrique disposée entre la couche composite piézoélectrique (400) et la deuxième électrode conductrice (200). Dispositif piézoélectrique selon la revendication 1, caractérisé en ce que la molécule diélectrique est choisie parmi : un époxy, un acrylate, une sulfone et un diglycidyl éther. Dispositif piézoélectrique selon l’une quelconque des revendications précédentes, caractérisé en ce que la molécule diélectrique est choisie parmi la Divinyl sulfone, le (3-Glycidyloxypropyl)triméthoxysilane, le 1,2-époxy-5-hexène, le 1,2-Epoxy-9-décène, le 2,2-Bis[4-(glycidyloxy)phényl]propane et le 4,4′-Isopropylidènediphénol diglycidyl éther. Dispositif piézoélectrique selon l’une quelconque des revendications précédentes, caractérisé en ce que la couche résistive (500) a une épaisseur comprise entre 200nm et 2µm. Dispositif piézoélectrique selon l’une quelconque des revendications 1 à 4, caractérisé en ce que la première électrode conductrice électrique (100) et/ou la deuxième électrode conductrice électrique (200) sont en argent imprimé ou en Ti-Au. Dispositif piézoélectrique selon l’une quelconque des revendications 1 à 4, caractérisé en ce que la première électrode conductrice électrique (100) et/ou la deuxième électrode conductrice électrique (200) sont en PEDOT-PSS. Dispositif piézoélectrique selon l’une quelconque des revendications précédentes, caractérisé en ce que la couche de matériau composite piézoélectrique (400) comprend de 40% à 90% en poids de particules piézoélectriques recouvertes par une couche fluorée et de 10% à 60% en poids de matrice polymérique en PVDF, en un copolymère de PVDF ou en un terpolymère de PVDF, ou en résine. Dispositif piézoélectrique selon l’une quelconque des revendications précédentes, caractérisé en ce que la couche de matériau composite piézoélectrique (400) comprend de 80% à 90% en poids de particules piézoélectriques recouvertes par une couche fluorée et de 10% à 20% en poids de matrice polymérique polymérique en PVDF, en un copolymère de PVDF ou en un terpolymère de PVDF, ou en résine. Dispositif piézoélectrique selon l’une quelconque des revendications précédentes, caractérisé en ce que les particules piézoélectriques sont en BaTiO 3 et en ce que la matrice est en PVDF-TrFE ou PVDF-HFP. Procédé de fabrication d’un dispositif piézoélectrique selon l’une quelconque des revendications 1 à 9, caractérisé en ce qu’il comprend les étapes suivantes : a) fournir une première électrode (100), b) former sur la première électrode (100), par sérigraphie, une couche de matériau composite piézoélectrique (400) comprenant : - des particules piézoélectriques recouvertes par une couche fluorée, - une matrice polymérique en PVDF, en un copolymère de PVDF ou en un terpolymère de PVDF, ou en une résine, dans laquelle sont dispersées les particules piézoélectriques, - éventuellement des traces de sorbitan. c) déposer sur la couche de matériau composite piézoélectrique (400), par une technique de dépôt par voie liquide, une couche résistive (500) formée d’un mélange de PEDOT-PSS et d’une molécule diélectrique, d) former une deuxième électrode (200) sur la couche résistive (500).